(57)【要約】  事前に製作された管状ポリマー体（２０）に取り付けるためのポリマー管（１０）を製作する方法は、共役ビニル部分で官能化されたエチレンコポリマーを選択するステップと、選択された官能化エチレンコポリマーから構成された外側管状層（１２）を、熱可塑性エラストマー材料から構成された少なくとも１つの内側管状層（１４）とともに共押出成形して、官能化エチレンコポリマーから構成された外面（１１）、長手方向軸（Ａｌ）を有する中央管状通路、および両側の端部を有する相手管を形成するステップとを含む。【選択図】図２
2016519622.tif 000002
【特許請求の範囲】
【請求項１】
ポリカーボネート、アクリル、またはアクリロニトリル含有コポリマーの１つまたは複数から構成され、内壁によって境界を画された長手方向軸を有する中空の中央管状通路を画定する事前に製作された管状体に、ポリマー管を同軸に結合する方法であって、
共役ビニル部分で官能化されたエチレンコポリマーから構成された外側管状層を、熱可塑性エラストマー材料から構成された少なくとも１つの内側管状層とともに共押出成形して、前記官能化エチレンコポリマーから構成された外面、長手方向軸を有する中央管状通路、および両側の端部を有する相手管を形成するステップと、
前記端部の少なくとも一方の端部の選択された軸方向の長さに沿って前記相手管の前記外面を、硬化または乾燥したとき前記処理済みの外面を前記管状体の前記内壁に接着する材料で処理するステップと、
前記選択された軸方向の長さに沿って前記処理済み端部の前記外面が前記管状体の前記内壁に嵌合するように、前記相手管の前記処理済み端部を前記管状体の前記中央管状通路内へ同軸に挿入し、嵌合接合部を形成するステップと、
処理済みの外面が前記内壁に結合するように、前記嵌合接合部を硬化または乾燥させるステップとを含む方法。
【請求項２】
処理する前記ステップが、前記少なくとも一方の端部の前記外面をアルコールもしくはケトンまたはＵＶもしくは可視光硬化性剤含有材料で被覆するステップを含む、請求項１に記載の方法。
【請求項３】
硬化させる前記ステップが、前記相手管の前記処理済み端部が挿入された後に所定の時間にわたって、前記嵌合接合部を乾燥させるステップ、または前記嵌合接合部をＵＶもしくは可視光にさらすステップの少なくとも１つを含む、請求項２に記載の方法。
【請求項４】
前記アルコールまたはケトンが、脂肪族アルコールまたはケトンを含み、前記接着材料が、アクリレート含有部分を含む、請求項２に記載の方法。
【請求項５】
前記エチレンコポリマーがメチルアクリレート含有部分、エチルアクリレート含有部分、またはビニルアセテート含有部分で官能化されることを選択するステップをさらに含む、請求項１に記載の方法。
【請求項６】
前記熱可塑性エラストマー材料がポリオレフィンエラストマー材料から構成されることを選択するステップをさらに含む、請求項１に記載の方法。
【請求項７】
前記相手管の前記外側層が、少なくとも約１８重量％の前記共役ビニル部分から構成される、請求項１に記載の方法。
【請求項８】
結合された管状アセンブリであって、
ポリカーボネート、アクリル、またはアクリロニトリル含有コポリマーの１つまたは複数から構成され、内壁によって境界を画された長手方向軸を有する中空の中央管状通路を画定する事前に製作された管状体と、
共役ビニル部分で官能化されたエチレンコポリマーから構成された外側管状層が、熱可塑性エラストマー材料から構成された少なくとも１つの内側管状層に接着されることから構成され、前記官能化エチレンコポリマーから構成された外面、長手方向軸を有する中央管状通路、および両側の端部を有する多層相手管とを備え、
前記相手管の前記端部の一方が、前記相手管の選択された軸方向の長さに沿って前記相手管の前記一方の端部の前記外面が前記管状体の前記内壁に嵌合するように、前記事前に製作された管状体の前記中央管状通路内へ同軸に挿入され、
前記嵌合された外面および内壁が互いに結合される、管状アセンブリ。
【請求項９】
前記エチレンコポリマーが、メチルアクリレート含有部分、エチルアクリレート含有部分、またはビニルアセテート含有部分で官能化される、請求項８に記載の管状アセンブリ。
【請求項１０】
前記熱可塑性エラストマー材料が、ポリオレフィンエラストマー材料から構成される、請求項８に記載の管状アセンブリ。
【請求項１１】
前記相手管の前記外側層が、少なくとも約１８重量％の前記共役ビニル部分から構成される、請求項８に記載の管状アセンブリ。
【請求項１２】
事前に製作された管状ポリマー体に取り付けるためのポリマー管を製作する方法であって、
共役ビニル部分で官能化されたエチレンコポリマーを選択するステップと、
前記選択されたエチレンコポリマーから構成された外側管状層を、熱可塑性エラストマー材料から構成された少なくとも１つの内側管状層とともに共押出成形して、前記官能化エチレンコポリマーから構成された外面、長手方向軸を有する中央管状通路、および両側の端部を有する相手管を形成し、少なくとも一方の端部を前記事前に製作された管状ポリマー体の中央通路内へ挿入するステップとを含む方法。
【請求項１３】
前記官能化エチレンコポリマーがメチルアクリレート含有部分、エチルアクリレート含有部分、またはビニルアセテート含有部分で官能化されることを選択するステップをさらに含む、請求項１２に記載の方法。
【請求項１４】
前記熱可塑性エラストマー材料がポリオレフィンエラストマー材料から構成されることを選択するステップをさらに含む、請求項１２に記載の方法。
【請求項１５】
前記官能化エチレンコポリマーが少なくとも約１８重量％の前記共役ビニル部分から構成されることを選択するステップをさらに含む、請求項１２に記載の方法。
【請求項１６】
事前に製作された管状ポリマー体に取り付けるためのポリマー管であって、
選択されたエチレンコポリマーから構成された外側管状層を備え、
前記外側層が、熱可塑性エラストマー材料から構成された少なくとも１つの内側管状層とともに共押出成形され、
前記外側および内側の共押出成形層が互いに接着されて、前記官能化エチレンコポリマーから構成された外面、長手方向軸を有する中央管状通路、および両側の端部を有する相手管を形成し、少なくとも一方の端部を前記事前に製作された管状ポリマー体の中央通路内へ挿入する、ポリマー管。
【請求項１７】
前記官能化エチレンコポリマーが、メチルアクリレート含有部分、エチルアクリレート含有部分、またはビニルアセテート含有部分で官能化される、請求項１６に記載のポリマー管。
【請求項１８】
前記熱可塑性エラストマー材料が、ポリオレフィンエラストマー材料から構成される、請求項１６に記載のポリマー管。
【請求項１９】
前記官能化エチレンコポリマーが、少なくとも約１８重量％の前記共役ビニル部分から構成される、請求項１６に記載のポリマー管。
【発明の詳細な説明】
【技術分野】
【０００１】
[001]本発明は、ポリマー管を別のポリマー管状構成要素と同軸の配置でともに作製し、接合し、接着する組成、構造、および方法に関し、ポリマー管の外面は、他方の構成要素の中央通路の内壁面内に挿入、嵌合、および接着される。
【背景技術】
【０００２】
[002]可塑化ＰＶＣ管材は、医療分野で何十年にもわたって利用されてきた。この期間中、人間の健康維持または手術処置中に有用な流体を患者へ送達するための追加の構成要素と相互作用するのに有用な様々な医療用アセンブリ内へ管を組み込むために、管の端部に追加の付属物を追加するための多くの管製造後操作が行われてきた。典型的には、これらの様々な付属物は、管が付属物アセンブリ内へ嵌め込まれ、次いで付属物に溶剤結合または接着固定される領域を含む。付属物は、機械特性、熱安定性のために、および非常に狭い寸法公差の範囲内で精密に成形することができるように選択されたＡＢＳコポリマー、ポリカーボネート、および他の熱可塑性材料を含めて、様々な材料から作製することができる。管と付属物を組み合わせる組立てプロセス中には、溶剤（典型的には、シクロヘキサノールまたはシクロヘキサノン）が塗布器によって管の外面に塗布されて、管が付属物内へ物理的に係合される段階がある。このステップが完了した後、溶剤は、管の外面と付属物の内面の両方と相互作用しながら、最終的に蒸発する。溶剤には、管と付属物の両方の表面と相互作用するという性質があり、管部分を付属物から物理的に取り外すのにある量の力を要するような一種の物理的または化学的結合手段が生じることがある。この力は、一般に、表面に溶剤を塗布した後には、溶剤がない状態で管を付属物内へ単に物理的に挿入した場合に比べて、はるかに大きくなる。同様に、利用されている他の接着技術は、ＵＶ硬化性接着剤を含み、溶剤の代わりに、管の表面に液体の接着剤が塗布されて、管が付属物内へ挿入される。管を付属物内へ嵌め込み終わった後、アセンブリのこの部分はＵＶ（紫外）光にさらされ、ＵＶ光は一般に接着剤を活性化し、最終的な固体の形状に硬化させ、管は付属物に接着結合される。組立て中、場合によっては、付属物が管の一方の端部上に溶剤結合され、管の他方の端部ではＵＶ硬化性接着剤を使用して付属物が管に嵌め込まれる状況があり得る。ＰＶＣ管材は、上記に参照した異なる材料タイプから作製された様々な付属物を用いるこれらの操作のすべてにとって最も有用であることが実証されている。少なくとも環境上、規制上、および／または立法上の理由で、医療用管材を作製する材料として可塑化ＰＶＣを使用することは回避することが必要とされている。
【発明の概要】
【課題を解決するための手段】
【０００３】
[003]本発明は、好ましくはＰＶＣを含有しない共押出成形された少なくとも２つのポリマー材料から構成された多層管の製造を企図し、それによって、２つの材料は互いに確実に結合され、したがって、２つの材料の外側管材層は露出した外面上で、ルアーまたは医療用途で使用される他の付属物、特に医療用の流体送達および治療用途で一般に使用される市販のポリカーボネートまたはＡＢＳ材料から構成されたルアーなど、従来の管状構成要素の中央チャネルの内面に容易かつ確実に結合される。
【０００４】
[004]本発明によれば、ポリカーボネート、アクリル、あるいはアクリロニトリル部分含有コポリマーまたはアクリロニトリルもしくはアクリル部分含有コポリマーの１つまたは複数から構成され、内壁によって境界を画された長手方向軸を有する中空の中央管状通路を画定する事前に製作された管状体に、ポリマー管を同軸に結合する方法が提供され、この方法は、
共役ビニル部分で官能化されたエチレンコポリマーから構成された外側管状層を、熱可塑性エラストマー材料から構成された少なくとも１つの内側管状層とともに共押出成形して、官能化エチレンコポリマーから構成された外面、長手方向軸を有する中央管状通路、および両側の端部を有する相手管を形成する図３のステップ３００と、
これらの端部の少なくとも一方の端部の選択された軸方向の長さに沿って相手管の外面を、硬化または乾燥したとき処理済みの外面を管状体の内壁に接着する材料で処理する図３のステップ３１０と、
選択された軸方向の長さに沿って処理済み端部の外面が管状体の内壁に嵌合するように、相手管の処理済み端部を管状体の中央管状通路内へ同軸に挿入し、嵌合接合部を形成する図３のステップ３２０と、
処理済みの外面が内壁に結合するように、嵌合接合部を硬化または乾燥させる図３のステップ３３０とを含む。
【０００５】
[005]そのような方法では、処理するステップは、少なくとも一方の端部の外面をアルコールもしくはケトンまたはＵＶもしくは可視光硬化性剤含有材料で被覆するステップを含むことができる。
【０００６】
[006]そのような方法では、硬化させるステップは、相手管の処理済み端部が挿入された後に所定の時間にわたって、嵌合接合部を乾燥させるステップ、または嵌合接合部をＵＶもしくは可視光にさらすステップの少なくとも１つを含むことができる。
【０００７】
[007]そのような方法では、アルコールまたはケトンは、典型的には、脂肪族アルコールまたはケトンを含み、接着材料は、アクリレート含有部分を含む。
【０００８】
[008]そのような方法は、エチレンコポリマーがメチルアクリレート含有部分、エチルアクリレート含有部分、またはビニルアセテート含有部分で官能化されることを選択する図４のステップ３４０をさらに含むことができる。
【０００９】
[009]そのような方法は、熱可塑性エラストマー材料がポリオレフィンエラストマー材料から構成されることを選択するステップをさらに含むことができる。
【００１０】
[0010]相手管の外側層は、少なくとも約１８重量％の共役ビニル部分から構成されることができる。
【００１１】
[0011]本発明の別の態様では、結合された管状アセンブリが提供され、このアセンブリは、
ポリカーボネート、アクリル、またはアクリロニトリル部分含有コポリマーの１つまたは複数から構成され、内壁によって境界を画された長手方向軸を有する中空の中央管状通路を画定する事前に製作された管状体と、
共役ビニル部分で官能化されたエチレンコポリマーから構成された外側管状層が、熱可塑性エラストマー材料から構成された少なくとも１つの内側管状層に接着されることから構成され、官能化エチレンコポリマーから構成された外面、長手方向軸を有する中央管状通路、および両側の端部を有する多層相手管とを備え、
相手管の選択された軸方向の長さに沿って相手管の一方の端部の外面が管状体の内壁に嵌合するように、相手管の端部の一方が、事前に製作された管状体の中央管状通路内へ同軸に挿入され、
嵌合された外面および内壁が互いに結合される。
【００１２】
[0012]そのようなアセンブリでは、エチレンコポリマーは、好ましくは、メチルアクリレート含有部分、エチルアクリレート含有部分、またはビニルアセテート含有部分で官能化される。
【００１３】
[0013]そのようなアセンブリでは、熱可塑性エラストマー材料は、好ましくは、ポリオレフィンエラストマー材料から構成される。
【００１４】
[0014]そのようなアセンブリでは、相手管の外側層は、少なくとも約１８重量％の共役ビニル部分から構成されることができる。
【００１５】
[0015]本発明の別の態様では、事前に製作された管状ポリマー体に取り付けるためのポリマー管を製作する方法が提供され、この方法は、
共役ビニル部分で官能化されたエチレンコポリマーを選択する図４のステップ３４０と、
選択されたエチレンコポリマーから構成された外側管状層を、熱可塑性エラストマー材料から構成された少なくとも１つの内側管状層とともに共押出成形して、官能化エチレンコポリマーから構成された外面、長手方向軸を有する中央管状通路、および両側の端部を有する相手管を形成し、少なくとも一方の端部を事前に製作された管状ポリマー体の中央通路内へ挿入する図４のステップ３５０とを含む。
【００１６】
[0016]そのような方法は、官能化エチレンコポリマーがメチルアクリレート含有部分、エチルアクリレート含有部分、またはビニルアセテート含有部分で官能化されることを選択するステップをさらに含むことができる。
【００１７】
[0017]そのような方法は、熱可塑性エラストマー材料がポリオレフィンエラストマー材料から構成されることを選択するステップをさらに含むことができる。
【００１８】
[0018]そのような方法は、官能化エチレンコポリマーが少なくとも約１８重量％の共役ビニル部分から構成されることを選択するステップをさらに含むことができる。
【００１９】
[0019]本発明の別の態様では、事前に製作された管状ポリマー体に取り付けるためのポリマー管が提供され、ポリマー管は、
選択されたエチレンコポリマーから構成された外側管状層を備え、
外側層が、熱可塑性エラストマー材料から構成された少なくとも１つの内側管状層とともに共押出成形され、
外側および内側の共押出成形層が互いに接着されて、官能化エチレンコポリマーから構成された外面、長手方向軸を有する中央管状通路、および両側の端部を有する相手管を形成し、少なくとも一方の端部を事前に製作された管状ポリマー体の中央通路内へ挿入する。
【００２０】
[0020]そのような管では、官能化エチレンコポリマーは、好ましくは、メチルアクリレート含有部分、エチルアクリレート含有部分、またはビニルアセテート含有部分で官能化される。
【００２１】
[0021]そのような管では、熱可塑性エラストマー材料は、好ましくは、ポリオレフィンエラストマー材料を含む。
【００２２】
[0022]そのような管では、官能化エチレンコポリマーは、少なくとも約１８重量％の共役ビニル部分から構成されることができる。
【００２３】
[0023]添付の図面は、本発明の１つまたは複数の非限定的な例を示す。
【図面の簡単な説明】
【００２４】
【図１】[0024]選択された軸方向の長さＡＬを有する終端部部分を有する本発明による多層管の概略斜視図である。
【図２】[0025]終端部部分が事前に製作された管状体の中央の流体流れチャネル端部内へ同軸に挿入されている、図１の管の側面横断面図である。
【図３】[0026]本発明による１つのプロセスまたは方法の概略流れ図である。
【図４】[0027]本発明による別のプロセスまたは方法の概略流れ図である。
【発明を実施するための形態】
【００２５】
[0028]これらの図を参照しながら、本発明の例示的な実施形態を参照する。可能な場合は常に、図面全体にわたって同じ参照番号を使用して、同じまたは同様の部分を指す。
【００２６】
[0029]図１、図２を参照すると、本発明による相手管１０は、官能化エチレンコポリマーから構成された第１の外側層１２を、押出成形可能な熱可塑性エラストマー材料から構成された第１の内側層１４の外面１４ａと共押出成形して結合係合させることによって製作される。任意選択で所望される場合、押出成形可能なポリマー材料の１つまたは複数の追加の層１９を層１２、１４の材料とともに共押出成形して、層１２、１４と連続して結合係合させ、３層以上の管１０を形成することもできる。
【００２７】
[0030]エチレンコポリマー層１２は、典型的には、アクリレートまたはビニルアセテート部分などのポリマーの構造内で共役されたビニル部分で官能化されたエラストマーまたは熱可塑性化合物の１つまたは複数を含むように選択される。エチレンコポリマーは、好ましくは、メチルアクリレート、エチルアクリレート、またはビニルアセテート部分の１つまたは複数から選択された官能基で官能化される。官能基は、典型的には、エチレンコポリマーの少なくとも約１８重量％を構成する。
【００２８】
[0031]エチレンコポリマー層材料１２は、所望される場合、染料、着色剤、難燃剤、酸化防止剤、耐熱剤、可塑剤、耐衝撃性改質剤、定着剤、安定剤などを含む１つまたは複数の添加剤を含むことができる。
【００２９】
[0032]層１２の厚さは、典型的には、約０．００６３５ｍｍ（０．０００２５”）〜約０．２５４ｍｍ（０．０１０”）の範囲である。市販のエチレンコポリマーの例には、Ｗｅｓｔｌａｋｅ  ＥＭＡＣ（登録商標）ＳＰ２２６８という２４重量％のメチルアクリレートコモノマーを有するエチレン−メチル−アクリレートコポリマー、Ｗｅｓｔｌａｋｅ  Ｃｈｅｍｉｃａｌ、Ｗｅｓｔｌａｋｅ  Ｃｅｎｔｅｒ、２８０１  Ｐｏｓｔ  Ｏａｋ  Ｂｏｕｌｅｖａｒｄ、Ｈｏｕｓｔｏｎ、Ｔｅｘａｓから入手可能なＷｅｓｔｌａｋｅ  Ｔｙｍａｘ  ＧＡ７００１という無水物改質エチレンメチルアクリレートコポリマー、Ｄｏｗ  ＥＡ  １０３という１９．５重量％のエチルアクリレートコモノマーを有するエチレン−エチルアクリレートコポリマー、ＤｕＰｏｎｔ  Ｅｌｖａｘ  ２６０という２８重量％のビニルアセテートコモノマーを有するエチレン−ビニルアセテートコポリマー、およびＣｅｌａｎｅｓｅ  Ａｔｅｖａ  １８２１Ａという１８重量％のビニルアセテートコモノマーを有するエチレン−ビニルアセテートコポリマーがある。
【００３０】
[0033]第１の内側層１４が構成される熱可塑性エラストマー材料（ＴＰＥ）は、好ましくは、ポリオレフィンエラストマー材料であり、好ましくは、押出成形可能であり、高温で溶融物として処理可能であり、著しいクリープがなく、概して弾性率が低く、室温で繰り返し伸ばすことができるが応力が解放されるとほぼ元の長さに戻る能力を有する可撓性材料である１つまたは複数のポリマーである。概して認識されているタイプのＴＰＥの中でも、以下の従来のタイプ、すなわち、硬質の熱可塑性相が軟質のエラストマー相に機械的または化学的に結合された結果、２つの相を組み合わせた特性を有するＴＰＥから構成される２相システム、ならびにより新しいタイプのＴＰＥ、すなわち、メタロセン触媒ポリオレフィンプラストマおよびエラストマー、ならびに反応器で作製された熱可塑性ポリオレフィンエラストマーが、層１４内での使用に適している。従来のＴＰＥの中には、ａ）硬質のポリスチレン相およびエチレン、ブタジエン、イソプレン、または水素化ブタジエンをベースとするエラストマーポリオレフィン相を含むスチレンジブロックおよびトリブロックコポリマー、ｂ）ポリエチレンまたはポリプロピレン材料にエチレンおよびプロピレンゴムを混ぜ合わせたものを含むポリオレフィンベースの混合物、ならびにｃ）ポリエチレンまたはポリプロピレン材料に加硫ゴム成分を混ぜ合わせたものを含むポリオレフィンベースの合金がある。新しいタイプのＴＰＥの中には、ａ）ブタジエン、ヘキセン、またはオクテンなどのコモノマーとしての様々な直鎖状短鎖αオレフィンのアルケンを含むメタロセン触媒ポリエチレンコポリマー、ｂ）ポリプロピレンなどの硬質相を１つの反応器内で作製し、別の反応器へ移送し、硬質相内でポリエチレン−プロピレンゴムなどのエラストマー材料をその場で重合させる、デュアル反応器に基づくポリオレフィン、ｃ）ポリエチレンブロックおよびポリエチレン−オクテンブロックをベースとする様々なポリエチレンブロックコポリマーを含むポリオレフィンエラストマー、ならびにｄ）分子量が非常に低い直鎖状の低密度ポリエチレンがある。
【００３１】
[0034]Ｅｘｘｏｎ  ４０４９は、適した市販のＴＰＥの一例であり、層１４内では前述のＴＰＥのどれを利用してもよい。
【００３２】
[0035]層１４のＴＰＥ材料は、所望される場合、染料、着色剤、難燃剤、酸化防止剤、耐熱剤、可塑剤、耐衝撃性改質剤、定着剤、安定剤などを含む１つまたは複数の添加剤を含むことができる。
【００３３】
[0036]管状体２０は、典型的には、流体源から患者もしくはレセプタクルへ医療用流体を無菌状態で送達するための管の接続などの医療用途で使用されるルアー、プラスチック管コネクタ、または他の付属物の形状に形成される。流体は、閉鎖したシステム内に封止され、管材およびコネクタは、封止システム内に収容された流体を維持する。管状体２０は、最も好ましくは、事前に製作された安定したポリマー材料から構成される。管状体２０が構成されるポリマー材料は、典型的には、ポリカーボネートまたはＡＢＳ（アクリロニトリル−ブタジエン−スチレンコポリマー）材料であるが、ナイロンなど、アクリル樹脂、ポリエステル、ポリアセタール、またはポリアミドとすることもできる。
【００３４】
[0037]管状体２０が構成されるポリマー材料は、所望される場合、染料、着色剤、難燃剤、酸化防止剤、耐熱剤、耐衝撃性改質剤、安定剤などを含む１つまたは複数の添加剤を含むことができる。
【００３５】
[0038]管１０は、通路２２内へ挿入して管状体２０（典型的には、ルアーの形状）の中央流体通路２２の内壁面２２ａに結合する目的で、外面１８と、選択された軸方向の長さＡＬとを有する終端部１１を有する。図１、図２に示すように、管の端部１１は、軸Ａ１が管状体２０の軸Ａ２と概して同軸に位置合わせされるように、管状体２０の通路２２内へ挿入される。通路２２の横断面直径Ｄ２は、好ましくは、管１０の端部１１の横断面直径Ｄ１に相補型である。直径Ｄ２は、通路２２内の端部１１の滑合を確実にするために、Ｄ１よりわずかに小さく（０．０１〜約０．５ミクロン小さく）することができる。通路２２内へ端部１１を挿入すると、外面１８は通路２２の内面２２ａに係合し、挿入前に表面１８に塗布されていた溶剤または接着剤が、選択された軸方向の長さＡＬ全体に沿って両方の表面１８および２２ａの上に確実に分散される。
【００３６】
[0039]管状体２０は、典型的には、同軸Ａ１−Ａ２に位置合わせされた別個の中空の中央通路部分２２、２４を有し、中央通路部分２２、２４は、異なる横断面直径Ｄ２およびＤ３を有し、Ｄ３は、典型的にはＤ２より大きく、したがって当たり面２５を形成し、端部１１を軸方向に通路２２内へ通路２２を通って強制的に手動で挿入しようとすると、管１０の終端部１１の広い方のＤ１の終端面１７（Ｄ２とほぼ同じまたはわずかに大きい）は、当たり面２５で止まって当接する。
【００３７】
[0040]表面１８の処理に溶剤が選択される場合、溶剤は、典型的には、シクロヘキサノール、シクロヘキサノン、トルエン、キシレン、テトラヒドロフラン、２−メチルテトラヒドロフラン、およびメチルエチルケトンの１つまたは複数から選択される。溶剤処理は、典型的には、管状体２０の軸方向の通路２２内へ端部１１を挿入する前に、管１０の端部１１の表面１８に溶剤を塗布することを含む。表面１８の処理に接着剤が選択される場合、接着剤は、最も好ましくは、ＵＶまたは可視光硬化性液である。接着剤は、好ましくは、シアノアクリレート、エポキシ、シリコーン、またはポリウレタンなどのアクリレート化合物を含む。
【００３８】
[0041]試験結果：様々な管材試験片が、フロリダ州クリアウォーターのＧｅｎｅｒａｌ  Ｃａｂｌｅ  ＣｏｍｐａｎｙのＧｅｎｃａ  Ｄｉｖｉｓｉｏｎ製の「Ｔｒｉ  Ｄｉｅ」という押出成形装置などの押出成形工具を使用して、以下の表Ｉに指定の材料を使用して、押出成形によって単層の形状で製作され、また共押出成形によって多層の形状で製作された。管材試験片は、外径４．７５ｍｍ（０．１８７”）×内径３．１７５ｍｍ（０．１２５”）の寸法および全体的な壁の厚さ＝０．８００１ｍｍ（０．０３１５”）で押出成形され、結合のための外面層は、５．５ミル±１．５ミルであった。当技術分野では知られているように、押出成形または共押出成形プロセスは、ポリマー材料（複数可）を溶融させ、溶融された材料（複数可）を圧力下で適切なダイヘッドに通して、管状の押出成形物または共押出成形物を形成し、次いで従来の水槽または水真空タンクによって冷却して、最終生成物を形成することによって実施される。そのように製作された管材試験片は、次いで、以下に指定の市販のルアーに結合され、次いで引っ張り試験で結合強度が調べられた。試験サンプルが準備され、利用された試験機器およびパラメータは次のとおりである。
【００３９】
[040]ＵＶ硬化接着剤を使用して準備されたサンプル
１．管サンプルが２０．３２ｃｍ（８インチ）に切断され、管の端部は７０％のイソプロピルアルコールで洗浄され、空気乾燥させられた。
【００４０】
２．小型の塗布器によって管の洗浄済み端部の１．２７ｃｍ（１／２インチ）の長さにＵＶ接着剤が塗布され、ルアー内へ挿入された。使用されたＵＶ接着剤は、ＭＤ  Ｍｅｄｉｃａｌ  Ｄｅｖｉｃｅ、ＵＶ  Ｌｉｇｈｔ  Ｃｕｒｉｎｇ  Ａｄｈｅｓｉｖｅ  ａｎｄ  Ｃｏａｔｉｎｇｓ、Ｕｌｔｒａ  Ｌｉｇｈｔ−Ｗｅｌｄ（登録商標）１１９１−Ｍ、Ｄｙｍａｘ  Ｃｏｒｐｏｒａｔｉｏｎ、Ａｄｈｅｓｉｖｅｓ  ＆  Ａｄｈｅｓｉｖｅ  Ｅｑｕｉｐｍｅｎｔ、３１８  Ｉｎｄｕｓｔｒｉａｌ  Ｌａｎｅ、Ｔｏｒｒｉｎｇｔｏｎ、ＣＴ  ０６７９０である。
【００４１】
３．次いで、管は、Ｌｏｃｔｉｔｅ、Ｚｅｔａ  ７４１１、Ｍｏｄｅｌ  ９８０２７、ＵＶ  Ｆｌｏｏｄ  Ｃｕｒｉｎｇ  Ｓｙｓｔｅｍ、Ｒｏｃｋｙ  Ｈｉｌｌ、ＣＴ  ０６０６７、ＳＮ０６０３Ａ２３というＵＶランプを使用して、４５秒間硬化された。
【００４２】
４．その後、管は２４時間試験された（２２．２２℃（７２Ｆ）／相対湿度５０％）。
【００４３】
[0042]溶剤（シクロヘキサノン）結合を使用して準備されたサンプル
１．管サンプルが２０．３２ｃｍ（８インチ）に切断され、管の端部は７０％のイソプロピルアルコールで洗浄され、空気乾燥させられた。
【００４４】
２．小型の塗布器によって管の洗浄済み端部の１．２７ｃｍ（１／２インチ）にシクロヘキサノン（１００％純粋）が塗布され、ルアー内へ挿入された。
【００４５】
３．管は、２４時間乾燥させられた後、機械試験にかけられた（２２．２２℃（７２Ｆ）／相対湿度５０％）。
【００４６】
[0043]市販のＡＢＳおよびポリカーボネートルアーに結合された管材アセンブリの試験で使用された機械試験機器およびパラメータは、以下に指定のとおりである。張力に関してサンプルを試験してサンプルにかかる力を記録することができる機械試験機器は、当技術分野ではよく知られており、Ｉｎｓｔｒｏｎ（８２６  Ｕｎｉｖｅｒｓｉｔｙ  Ａｖｅｎｕｅ、Ｎｏｒｗｏｏｄ、ＭＡ、米国）またはＬｌｏｙｄ  Ｉｎｓｔｒｕｍｅｎｔｓ  Ｌｔｄ（Ｗｅｓｔ  Ｓｕｓｓｅｘ、英国）製などの機器が、試験に有用である。そのような計器は、可動のクランプに取り付けられた荷重計を含み、不動のクランプまたは掴み具を含む。通常、サンプルは、上部クランプと下部クランプとの間で締め付けられ、一方のクランプは、制御速度で動かされて、クランプが動いている間にサンプルが受ける力を記録する。下記の試験では、管およびルアーアセンブリは機器クランプ内に固定され、管をルアーから取り外すための最大の力が、ポンド単位で測定される。そのような試験は、引っ張り試験と呼ばれる。
【００４７】
１．試験機器クランプが７．６２ｃｍ（３インチ）離して設定される。
【００４８】
２．管のルアー端部が上部クランプの中心で締め付けられる。
【００４９】
３．管の留められていない端部が、下部クランプの中心で締め付けられる。
【００５０】
４．引っ張り試験が開始され、１分当たり１２．７ｃｍ（５インチ）の速度で管がルアーから引き出されるまで循環させられる。
【００５１】
５．管をルアーから引っ張り出すための重量ポンド（ｌｂｓ）が記録され、管がクランプから取り外される。
【００５２】
６．各タイプのルアー／管の組合せに対して、サンプルごとにステップ１〜５を繰り返す（１０回）。
【００５３】
アセンブリおよび引っ張り試験で使用された市販のルアー試験片は、以下の識別情報および仕様でＱｏｓｉｎ．ｃｏｍから購入された。
【００５４】
１．部分番号１１１５０、めすルアーロックコネクタ、内径４．８７７ｍｍ（０．１９２インチ）〜４．６４８ｍｍ（０．１８３インチ）／外径６．４５２ｍｍ（０．２５４インチ）〜６．６０４ｍｍ（０．２６０インチ）、材料：ポリカーボネート
２．部分番号６５２５２、めすルアーコネクタ、透明、内径５．００４ｍｍ（０．１９７インチ）〜４．６９９ｍｍ（０．１８５インチ）、材料：ＡＢＳ。
【００５５】
[0042]引っ張り試験の目的で製作された試験片管は、単層形式と多層形式の両方で製作され、以下の表ＩでそれぞれＭまたはＭＬＸと呼ぶ。試験された試験片管は、表Ｉのすぐ下に指定する市販のＴＰＥおよび官能化エチレンコポリマー材料から製作された。多層（ＭＬＸ）の試験片が製作された場合はそれぞれ、ＭＬＸ試験片の外側層は、官能化エチレンコポリマーから構成された。
【００５６】
[0043]
【００５７】
【表１】
2016519622.tif 000003
【００５８】
[0044]表Ｉ、サンプル管−押出成形または共押出成形された材料
単層−ルアーに溶剤結合される
［１］１００％のＥｘｘｏｎ  ＥＸＡＣＴ  ４０４９
［２］（混合物）７０重量％のＥｘｘｏｎ  ＥＸＡＣＴ  ４０４９／３０重量％のＤｏｗ  Ａｍｐｌｉｆｙ  １０５２Ｈ
［３］（混合物）５０重量％のＥｘｘｏｎ  ＥＸＡＣＴ  ４０４９／５０重量％のＤｏｗ  Ａｍｐｌｉｆｙ  １０５２Ｈ
［４］１００％のＤｏｗ  Ａｍｐｌｉｆｙ  １０５２Ｈ、Ｄｏｗから入手可能な高濃度の無水マレイン酸改質ポリオレフィン
［５］１００％のＤｏｗ  ＥＡ  １０３
［６］１００％のＤｕＰｏｎｔ  Ｅｌｖａｘ  ２６０
［７］１００％のＷｅｓｔｌａｋｅ  ２２６８
［８］１００％のＷｅｓｔｌａｋｅ  ＧＡ  ７００１（ＥＭＡ／無水マレイン酸コポリマー）
二重層−外側層がルアーに溶剤結合される
［９］外側−１００％のＤｏｗ  ＥＡ  １０３／内側−１００％のＥｘｘｏｎ  ＥＸＡＣＴ  ４０４９
［１０］外側−１００％のＤｕＰｏｎｔ  Ｅｌｖａｘ  ２６０／内側−１００％のＥｘｘｏｎ  ＥＸＡＣＴ  ４０４９
［１１］外側−１００％のＣｅｌａｎｅｓｅ  Ａｔｅｖａ  ＥＶＡ  １８２１Ａ／内側−１００％のＥｘｘｏｎ  ４０４９
単層−ルアーに接着結合される
［１２］１００％のＥｘｘｏｎ  ＥＸＡＣＴ  ４０４９
［１３］（混合物）７０重量％のＥｘｘｏｎ  ＥＸＡＣＴ  ４０４９／３０重量％のＤｏｗ  Ａｍｐｌｉｆｙ  １０５２Ｈ
［１４］（混合物）５０重量％のＥｘｘｏｎ  ＥＸＡＣＴ  ４０４９／５０重量％のＤｏｗ  Ａｍｐｌｉｆｙ  １０５２Ｈ
二重層−外側層がルアーに接着結合される
［１５］外側−１００％のＤｏｗ  ＥＡ  １０３／内側−１００％のＥｘｘｏｎ  ＥＸＡＣＴ  ４０４９
［１６］外側−１００％のＤｕＰｏｎｔ  Ｅｌｖａｘ  ２６０／内側−１００％のＥｘｘｏｎ  ＥＸＡＣＴ  ４０４９
［１７］外側−１００％のＣｅｌａｎｅｓｅ  ＥＶＡ  １８２１Ａ／内側−１００％のＥｘｘｏｎ  ＥＸＡＣＴ  ４０４９
[0045]表Ｉのデータが示すように、効果の最も低い官能化ポリマー組成物（１８重量％のＥＶＡ／ＴＰＥ）から構成された外面層を有する多層管１０は（多層または単層の形状にかかわらない）、典型的な無極性ポリマー材料（ＴＰＥ）に対して結合強度の著しい改善を提供する。データが示すように、ＡＢＳルアーに結合されたときの約０．５８９７ｋｇ（１．３ポンド）未満（溶剤方法）および約１．９０５ｋｇ（４．２ポンド）未満（ＵＶ硬化性接着剤）という非官能化ポリマー（ＴＰＥ）の結合強度と比較すると、効果の最も低い官能化ポリマー材料（１８重量％のＥＶＡ／ＴＰＥ）の結合強度は、溶剤を使用した場合は少なくとも約１．３６１ｋｇ（３ポンド）であり、ＵＶ硬化性接着剤を使用した場合は少なくとも約２．０４１ｋｇ（４．５ポンド）であった（ＡＢＳルアーに結合）。
【００５９】
[0046]データがやはり示すように、溶剤を使用して約１．６３３ｋｇ（３．６０ポンド）および接着剤を使用して約２．２１８ｋｇ（４．８９ポンド）という非官能化ポリマー（ＴＰＥ）の結合強度と比較すると、ポリカーボネートルアーに結合されたときの効果の最も低い官能化ポリマー材料の１つ（１８重量％のＥＶＡ／ＴＰＥ）の結合強度は、溶剤を使用した場合は少なくとも約２．４７７ｋｇ（５．４６ポンド）であり、接着剤を使用した場合は少なくとも約２．４４ｋｇ（５．３８ポンド）であった。
【図１】
2016519622.tif 000004
【図２】
2016519622.tif 000005
【図３】
2016519622.tif 000006
【図４】
2016519622.tif 000007
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
ポリカーボネート、アクリル、またはアクリロニトリル含有コポリマーの１つまたは複数から構成され、内壁によって境界を画された長手方向軸（Ａ１）を有する中空の中央管状通路を画定する事前に製作された管状体（２０）に、ポリマー管（１０）を同軸に結合する方法であって、
共役ビニル部分で官能化されたエチレンコポリマーから構成された外側管状層（１２）を、熱可塑性エラストマー材料から構成された少なくとも１つの内側管状層（１４）とともに共押出成形して、前記官能化エチレンコポリマーから構成された外面（１８）、長手方向軸（Ａ１）を有する中央管状通路（２２）、および両側の端部を有する相手管（１０）を形成するステップと、
前記端部（１１）の少なくとも一方の端部の選択された軸方向の長さ（ＡＬ）に沿って前記相手管（１０）の前記外面（１８）をアルコールもしくはケトンまたはＵＶもしくは可視光硬化性剤含有材料で処理して、硬化または乾燥したとき前記処理済みの外面（１８）を前記管状体（２０）の前記内壁（２２ａ）に接着させるステップと、
前記選択された軸方向の長さ（ＡＬ）に沿って前記処理済み端部（１１）の前記外面（１８）が前記管状体（２０）の前記内壁（２２ａ）に嵌合するように、前記相手管（１０）の前記処理済み端部（１１）を前記管状体（２０）の前記中央管状通路（２２）内へ同軸に挿入し、嵌合接合部を形成するステップと、
処理済みの外面（１８）が前記内壁（２２ａ）に結合するように、前記嵌合接合部を硬化または乾燥させるステップとを含む方法。
【請求項２】
処理する前記ステップが、前記少なくとも一方の端部の前記外面をＵＶもしくは可視光硬化性剤含有材料で被覆するステップを含む、請求項１に記載の方法。
【請求項３】
硬化させる前記ステップが、前記相手管の前記処理済み端部が挿入された後に所定の時間にわたって、前記嵌合接合部を乾燥させるステップ、または前記嵌合接合部をＵＶもしくは可視光にさらすステップの少なくとも１つを含む、請求項２に記載の方法。
【請求項４】
前記アルコールまたはケトンが、脂肪族アルコールまたはケトンを含み、前記接着材料が、アクリレート含有部分を含む、請求項１に記載の方法。
【請求項５】
前記エチレンコポリマーがメチルアクリレート含有部分、エチルアクリレート含有部分、またはビニルアセテート含有部分で官能化されることを選択するステップをさらに含む、請求項１に記載の方法。
【請求項６】
前記熱可塑性エラストマー材料がポリオレフィンエラストマー材料から構成されることを選択するステップをさらに含む、請求項１に記載の方法。
【請求項７】
前記相手管の前記外側層が、少なくとも約１８重量％の前記共役ビニル部分から構成される、請求項１に記載の方法。
【請求項８】
結合された管状アセンブリであって、
ポリカーボネート、アクリル、またはアクリロニトリル含有コポリマーの１つまたは複数から構成され、内壁（２２ａ）によって境界を画された長手方向軸（Ａ２）を有する中空の中央管状通路（２２）を画定する事前に製作された管状体（２０）と、
共役ビニル部分で官能化されたエチレンコポリマーから構成された外側管状層（１２）及び熱可塑性エラストマー材料から構成された少なくとも１つの内側管状層（１４）の共押出成形された層から構成され、前記官能化エチレンコポリマーから構成された外面（１８）、長手方向軸（Ａ１）を有する中央管状通路、および両側の端部を有する多層相手管（１０）とを備え、
前記相手管（１０）の前記端部の一方（１１）の外面（１８）が、硬化または乾燥したとき前記処理済みの外面（１８）を前記管状体（２０）の前記内壁（２２ａ）に接着させるアルコールもしくはケトンまたはＵＶもしくは可視光硬化性剤含有材料で処理され、
前記相手管（１０）の前記端部の一方（１１）が、前記相手管（１０）の選択された軸方向の長さ（ＡＬ）に沿って前記相手管（１０）の前記一方の端部（１１）の前記外面（１８）が前記管状体（２０）の前記内壁（２２ａ）に嵌合するように、前記事前に製作された管状体（２０）の前記中央管状通路（２２）内へ同軸に挿入され、
前記内壁（２２ａ）と嵌合するときに前記処理済みの外面（１８）の硬化または乾燥の際に前記嵌合された外面（１８）および内壁（２２ａ）が互いに結合される、管状アセンブリ。
【請求項９】
前記エチレンコポリマーが、メチルアクリレート含有部分、エチルアクリレート含有部分、またはビニルアセテート含有部分で官能化される、請求項８に記載の管状アセンブリ。
【請求項１０】
前記熱可塑性エラストマー材料が、ポリオレフィンエラストマー材料から構成される、請求項８に記載の管状アセンブリ。
【請求項１１】
前記相手管の前記外側層が、少なくとも約１８重量％の前記共役ビニル部分から構成される、請求項８に記載の管状アセンブリ。
【請求項１２】
事前に製作された管状ポリマー体（２０）に取り付けるためのポリマー管（１０）を製作する方法であって、
共役ビニル部分で官能化されたエチレンコポリマーを選択するステップと、
前記選択されたエチレンコポリマーから構成された外側管状層（１２）を、熱可塑性エラストマー材料から構成された少なくとも１つの内側管状層（１４）とともに共押出成形して、前記官能化エチレンコポリマーから構成された外面（１８）、長手方向軸（Ａ１）を有する中央管状通路（２２）、および両側の端部を有する相手管を形成し、少なくとも一方の端部（１１）を前記事前に製作された管状ポリマー体（２０）の中央通路（２２）内へ挿入するステップとを含み、
前記外側管状層（２０）の外面（１８）の端部の一方（１１）がアルコールもしくはケトンまたはＵＶもしくは可視光硬化性剤含有材料で処理されて、前記外側管状層（１２）の一方の端部（１１）を前記管状ポリマー体（２０）の選択された軸方向の長さ（ＡＬ）に沿って前記管状ポリマー体（２０）へ挿入する際に、そして、前記内壁（２２ａ）と嵌合するときに前記外面（１８）を処理した材料の硬化または乾燥の際に、前記処理済みの外面を前記管状体（２０）の前記内壁（２２ａ）に接着させる、
方法。
【請求項１３】
前記官能化エチレンコポリマーがメチルアクリレート含有部分、エチルアクリレート含有部分、またはビニルアセテート含有部分で官能化されることを選択するステップをさらに含む、請求項１２に記載の方法。
【請求項１４】
前記熱可塑性エラストマー材料がポリオレフィンエラストマー材料から構成されることを選択するステップをさらに含む、請求項１２に記載の方法。
【請求項１５】
前記官能化エチレンコポリマーが少なくとも約１８重量％の前記共役ビニル部分から構成されることを選択するステップをさらに含む、請求項１２に記載の方法。
【請求項１６】
事前に製作された管状ポリマー体（２０）に取り付けるためのポリマー管（１０）であって、
共役ビニル部分で官能化された選択されたエチレンコポリマーから構成された外側管状層（１２）を備え、
前記外側層（１２）が、熱可塑性エラストマー材料から構成された少なくとも１つの内側管状層（１４）とともに共押出成形され、
前記外側（１２）および内側（１４）の共押出成形層が互いに接着されて、前記官能化エチレンコポリマーから構成された外面（１８）、長手方向軸（Ａ１）を有する中央管状通路、および両側の端部を有する相手管（１０）を形成し、少なくとも一方の端部（１１）を前記事前に製作された管状ポリマー体（２０）の中央通路（２２）内へ挿入する、
少なくとも前記管状外側層（１２）の外面（１８）がアルコールもしくはケトンまたはＵＶもしくは可視光硬化性剤含有材料で処理されて、前記内壁（２２ａ）と嵌合するときに前記外面（１８）を処理した材料の硬化または乾燥の際に、前記外側管状層（１２）の一方の端部（１１）の前記管状ポリマー体（２０）の選択された軸方向の長さ（ＡＬ）に沿った挿入の際に前記処理済みの外面（１８）を前記管状体（２０）の前記内壁（２２ａ）に接着させる、
ポリマー管。
【請求項１７】
前記官能化エチレンコポリマーが、メチルアクリレート含有部分、エチルアクリレート含有部分、またはビニルアセテート含有部分で官能化される、請求項１６に記載のポリマー管。
【請求項１８】
前記熱可塑性エラストマー材料が、ポリオレフィンエラストマー材料から構成される、請求項１６に記載のポリマー管。
【請求項１９】
前記官能化エチレンコポリマーが、少なくとも約１８重量％の前記共役ビニル部分から構成される、請求項１６に記載のポリマー管。
【手続補正２】
【補正対象書類名】明細書
【補正対象項目名】００５９
【補正方法】変更
【補正の内容】
【００５９】
[0046]データがやはり示すように、溶剤を使用して約１．６３３ｋｇ（３．６０ポンド）および接着剤を使用して約２．２１８ｋｇ（４．８９ポンド）という非官能化ポリマー（ＴＰＥ）の結合強度と比較すると、ポリカーボネートルアーに結合されたときの効果の最も低い官能化ポリマー材料の１つ（１８重量％のＥＶＡ／ＴＰＥ）の結合強度は、溶剤を使用した場合は少なくとも約２．４７７ｋｇ（５．４６ポンド）であり、接着剤を使用した場合は少なくとも約２．４４ｋｇ（５．３８ポンド）であった。
本発明は以下の態様を含む。
［１］
ポリカーボネート、アクリル、またはアクリロニトリル含有コポリマーの１つまたは複数から構成され、内壁によって境界を画された長手方向軸を有する中空の中央管状通路を画定する事前に製作された管状体に、ポリマー管を同軸に結合する方法であって、
共役ビニル部分で官能化されたエチレンコポリマーから構成された外側管状層を、熱可塑性エラストマー材料から構成された少なくとも１つの内側管状層とともに共押出成形して、前記官能化エチレンコポリマーから構成された外面、長手方向軸を有する中央管状通路、および両側の端部を有する相手管を形成するステップと、
前記端部の少なくとも一方の端部の選択された軸方向の長さに沿って前記相手管の前記外面を、硬化または乾燥したとき前記処理済みの外面を前記管状体の前記内壁に接着する材料で処理するステップと、
前記選択された軸方向の長さに沿って前記処理済み端部の前記外面が前記管状体の前記内壁に嵌合するように、前記相手管の前記処理済み端部を前記管状体の前記中央管状通路内へ同軸に挿入し、嵌合接合部を形成するステップと、
処理済みの外面が前記内壁に結合するように、前記嵌合接合部を硬化または乾燥させるステップとを含む方法。
［２］
処理する前記ステップが、前記少なくとも一方の端部の前記外面をアルコールもしくはケトンまたはＵＶもしくは可視光硬化性剤含有材料で被覆するステップを含む、［１］に記載の方法。
［３］
硬化させる前記ステップが、前記相手管の前記処理済み端部が挿入された後に所定の時間にわたって、前記嵌合接合部を乾燥させるステップ、または前記嵌合接合部をＵＶもしくは可視光にさらすステップの少なくとも１つを含む、［２］に記載の方法。
［４］
前記アルコールまたはケトンが、脂肪族アルコールまたはケトンを含み、前記接着材料が、アクリレート含有部分を含む、［２］に記載の方法。
［５］
前記エチレンコポリマーがメチルアクリレート含有部分、エチルアクリレート含有部分、またはビニルアセテート含有部分で官能化されることを選択するステップをさらに含む、［１］に記載の方法。
［６］
前記熱可塑性エラストマー材料がポリオレフィンエラストマー材料から構成されることを選択するステップをさらに含む、［１］に記載の方法。
［７］
前記相手管の前記外側層が、少なくとも約１８重量％の前記共役ビニル部分から構成される、［１］に記載の方法。
［８］
結合された管状アセンブリであって、
ポリカーボネート、アクリル、またはアクリロニトリル含有コポリマーの１つまたは複数から構成され、内壁によって境界を画された長手方向軸を有する中空の中央管状通路を画定する事前に製作された管状体と、
共役ビニル部分で官能化されたエチレンコポリマーから構成された外側管状層が、熱可塑性エラストマー材料から構成された少なくとも１つの内側管状層に接着されることから構成され、前記官能化エチレンコポリマーから構成された外面、長手方向軸を有する中央管状通路、および両側の端部を有する多層相手管とを備え、
前記相手管の前記端部の一方が、前記相手管の選択された軸方向の長さに沿って前記相手管の前記一方の端部の前記外面が前記管状体の前記内壁に嵌合するように、前記事前に製作された管状体の前記中央管状通路内へ同軸に挿入され、
前記嵌合された外面および内壁が互いに結合される、管状アセンブリ。
［９］
前記エチレンコポリマーが、メチルアクリレート含有部分、エチルアクリレート含有部分、またはビニルアセテート含有部分で官能化される、［８］に記載の管状アセンブリ。
［１０］
前記熱可塑性エラストマー材料が、ポリオレフィンエラストマー材料から構成される、［８］に記載の管状アセンブリ。
［１１］
前記相手管の前記外側層が、少なくとも約１８重量％の前記共役ビニル部分から構成される、［８］に記載の管状アセンブリ。
［１２］
事前に製作された管状ポリマー体に取り付けるためのポリマー管を製作する方法であって、
共役ビニル部分で官能化されたエチレンコポリマーを選択するステップと、
前記選択されたエチレンコポリマーから構成された外側管状層を、熱可塑性エラストマー材料から構成された少なくとも１つの内側管状層とともに共押出成形して、前記官能化エチレンコポリマーから構成された外面、長手方向軸を有する中央管状通路、および両側の端部を有する相手管を形成し、少なくとも一方の端部を前記事前に製作された管状ポリマー体の中央通路内へ挿入するステップとを含む方法。
［１３］
前記官能化エチレンコポリマーがメチルアクリレート含有部分、エチルアクリレート含有部分、またはビニルアセテート含有部分で官能化されることを選択するステップをさらに含む、［１２］に記載の方法。
［１４］
前記熱可塑性エラストマー材料がポリオレフィンエラストマー材料から構成されることを選択するステップをさらに含む、［１２］に記載の方法。
［１５］
前記官能化エチレンコポリマーが少なくとも約１８重量％の前記共役ビニル部分から構成されることを選択するステップをさらに含む、［１２］に記載の方法。
［１６］
事前に製作された管状ポリマー体に取り付けるためのポリマー管であって、
選択されたエチレンコポリマーから構成された外側管状層を備え、
前記外側層が、熱可塑性エラストマー材料から構成された少なくとも１つの内側管状層とともに共押出成形され、
前記外側および内側の共押出成形層が互いに接着されて、前記官能化エチレンコポリマーから構成された外面、長手方向軸を有する中央管状通路、および両側の端部を有する相手管を形成し、少なくとも一方の端部を前記事前に製作された管状ポリマー体の中央通路内へ挿入する、ポリマー管。
［１７］
前記官能化エチレンコポリマーが、メチルアクリレート含有部分、エチルアクリレート含有部分、またはビニルアセテート含有部分で官能化される、［１６］に記載のポリマー管。
［１８］
前記熱可塑性エラストマー材料が、ポリオレフィンエラストマー材料から構成される、［１６］に記載のポリマー管。
［１９］
前記官能化エチレンコポリマーが、少なくとも約１８重量％の前記共役ビニル部分から構成される、［１６］に記載のポリマー管。
【国際調査報告】
2016519622.tif 000008
2016519622.tif 000009